СПОСОБ ПАТИНИРОВАНИЯ ИЗДЕЛИЙ ИЗ МЕДИ ИЛИ ИЗ МЕДНОГО СПЛАВА, А ТАКЖЕ ИЗДЕЛИЯ, ПОЛУЧЕННЫЕ ДАННЫМ СПОСОБОМ

1. Способ патинирования изделий из меди или медного сплава, причем данное изделие для получения слоя патины приводят в контакт с по меньшей мере одним раствором для патинирования, и причем в необязательной последующей стадии обработки на таким образом полученный слой патины наносят по меньшей мере одну водную полимерную дисперсию, отличающийся тем, что к по меньшей мере одному раствору для патинирования и/или к по меньшей мере одной водной полимерной дисперсии добавляют пигменты.
2. Способ по п.1, отличающийся тем, что к раствору для патинирования добавляют другие пигменты, чем в полимерную дисперсию.
3. Способ по п.1, отличающийся тем, что концентрация пигментов в растворе для патинирования отличается от концентрации пигментов в полимерной дисперсии.
4. Способ по п.1, отличающийся тем, что добавляемые в раствор для патинирования пигменты не принимают участия в образовании патины.
5. Способ по одному из пп.1-3, отличающийся тем, что водная полимерная дисперсия проникает в близкую к поверхности область пористой патины, затем высыхает и образует с патиной соединение, диффузионно-проницаемое для водного пара.
2
2
2
2
6. Способ по одному из пп.1-3, отличающийся тем, что на патинированную поверхность наносят водную полимерную дисперсию в количестве от 1 г/м до 15 г/м, с содержанием твердых веществ от 0,34 г/м до 5,0 г/м в высушенном состоянии.
2
2
2
2
7. Способ по п.1, отличающийся тем, что на патинированную поверхность наносят водную полимерную дисперсию в количестве от 1 г/м до 15 г/м, с содержанием твердых веществ от 0,34 г/м до 5,0 г/м в высушенном состоянии.
8. Способ по п.1, отличающийся тем, что для добавления пигментов к водной полимерной дисперсии применяют дисперсию неорганических пигментов на основе неионного и анионного смачивающего средства в концентрации от 5 до 10 мас.% в водном лаке на акриловой основе.
9. Способ по п.8, отличающийся тем, что применяют дисперсию пигментов не содержащую фенол, алкил, этоксилат и формальдегид.
10. Способ по п.8 или 9, отличающийся тем, что применяют дисперсию пигментов с содержанием пигментов от 50 до 70%.
2
4
2
4
2
4
2
2
3
2
4
2
4
2
4
11. Способ по п.1, отличающийся тем, что пигменты выбирают из следующей группы, включающей: CoAlO, Co(Al,Cr)O, (Co,Ni,Zn)(Ti,Al)O, (Cr,Sb,Ti)O, (Ni,Sb,Ti)O, (Fe,Cr)О, Fe(Fe,Cr)O, Cu(Cr,Fe)O, Co(Cr,Fe)O, пигмент титанат кобальта - зелень шпинель (Cobalt Titanate Green Spinel), Cu фталоцианиновая зелень хлоринированная.
12. Изделие из меди или сплава меди со слоем патины, полученной способом по любому из пп.1-11, отличающееся тем, что пигменты включены в слой патины.
2
2
13. Изделие по п.12. отличающееся тем, что количество включенных в слой патины пигментов находится в области от 0,05 г/м до 0,8 г/м, так что слой патины может подвергаться естественному старению.